(57)【要約】      （修正有）【課題】樹脂破断伸び、心線透明性、及び、側圧特性の高い光ファイバ心線を提供する。【解決手段】コア部１１とクラッド部１２を有する少なくとも1本のガラスファイバ１３と、ガラスファイバ１３の外周を被覆する樹脂被覆層１６とを有する光ファイバ心線１０であって、樹脂被覆層１６の最外層１５に合成石英を原料とするフィラーを含有し、前記フィラーの含有量が、０．２５〜５０質量％であり、前記フィラーの平均粒子径が５００ｎｍ以下である。【選択図】図１
2014219550.tif 000002
【特許請求の範囲】
【請求項１】
コアとクラッドを有する少なくとも1本のガラスファイバと、前記ガラスファイバの外周を被覆する樹脂被覆層とを有する光ファイバ心線であって、
前記樹脂被覆層の最外層に合成石英を原料とするフィラーを含有し、前記フィラーの含有量が、０．２５〜５０質量％であり、前記フィラーの平均粒子径が５００ｎｍ以下である光ファイバ心線。
【請求項２】
前記ガラスファイバを１本のみ有し、前記樹脂被覆層が複数層である請求項１記載の光ファイバ心線。
【請求項３】
前記ガラスファイバに樹脂が被覆された光ファイバが複数本並列に配置され、前記樹脂被覆層の最外層が前記複数本の光ファイバを一括して連結する被覆層である請求項１記載の光ファイバ心線。
【請求項４】
前記フィラーが分散媒により分散された請求項１〜３のいずれか１項に記載の光ファイバ心線。
【請求項５】
前記フィラーを含有する層の樹脂が、ＴＭＡ（熱機械分析）による常温〜低温（−５０〜５０℃）線膨張率が１．２×１０−４／℃以下である請求項１〜４のいずれか１項に記載の光ファイバ心線。
【発明の詳細な説明】
【技術分野】
【０００１】
本発明は、光ファイバ心線に関する。
【背景技術】
【０００２】
ガラスファイバの外周に樹脂被覆層を有する光ファイバ心線が特許文献１に記載されている。また、並列に配置された複数本の光ファイバ心線を一体化して被覆した一括被覆樹脂（連結材）を備える光ファイバテープ心線が、特許文献１および２に記載されている。
特許文献１および２に記載の光ファイバ心線および光ファイバテープ心線の樹脂被覆層および一括被覆樹脂（連結材）には紫外線硬化樹脂が用いられている。紫外線硬化樹脂は紫外線硬化型樹脂組成物を紫外線照射により硬化させて得られるものである。
【先行技術文献】
【特許文献】
【０００３】
【特許文献１】国際公開第０２／０６６３９０号パンフレット
【特許文献２】特開２００２−２７７７００号公報
【発明の概要】
【発明が解決しようとする課題】
【０００４】
光ファイバの分野では、光ファイバケーブルの高密度化に伴い、側圧特性に優れた光ファイバが求められている。光ファイバ側圧特性の向上には、ガラスファイバの外周に複数の樹脂被覆層を設け、かつその複数の樹脂被覆層の外側の層を高ヤング率化する必要がある。しかしながら、紫外線硬化型樹脂のみで樹脂被覆層を形成し、光ファイバの取扱性を確保（樹脂破断伸びや心線透明性の維持など）したまま、高い弾性率を実現することは難しかった。
【０００５】
本発明は、従来の光ファイバ心線等の分野における上記課題に鑑みてなされたものであって、樹脂破断伸び、心線透明性、及び側圧特性の高い光ファイバ心線を提供することを目的とする。
【課題を解決するための手段】
【０００６】
本願１の発明は、
（１）コアとクラッドを有する少なくとも1本のガラスファイバと、前記ガラスファイバの外周を被覆する樹脂被覆層とを有する光ファイバ心線であって、前記樹脂被覆層の最外層に合成石英を原料とするフィラーを含有し、前記フィラーの含有量が、０．２５〜５０質量％であり、前記フィラーの平均粒子径が５００ｎｍ以下である光ファイバ心線である。
【発明の効果】
【０００７】
本発明によれば、ガラスファイバの外周を被覆する樹脂被覆層を有する光ファイバ心線において、樹脂破断伸び、心線透明性、及び側圧特性の高いものを提供することが可能となる。
【図面の簡単な説明】
【０００８】
【図１】本発明の光ファイバ心線の一例（単心型）を示す概略断面図である。
【図２】本発明の光ファイバ心線の他の一例（光ファイバテープ心線）を示す概略断面図である。
【発明を実施するための形態】
【０００９】
［本願発明の実施形態の説明］
本願発明の一形態は、（１）コアとクラッドを有する少なくとも1本のガラスファイバと、前記ガラスファイバの外周を被覆する樹脂被覆層とを有する光ファイバ心線であって、前記樹脂被覆層の最外層に合成石英を原料とするフィラーを含有し、前記フィラーの含有量が、０．２５〜５０質量％であり、前記フィラーの平均粒子径が５００ｎｍ以下である光ファイバ心線である。
【００１０】
本願発明の一形態において、樹脂被覆層は、紫外線硬化型樹脂組成物を前記ガラス光ファイバの外周に塗布等した後に、紫外線照射により硬化して形成する。
紫外線硬化型樹脂組成物は、光ファイバ心線以外の、他の分野、各種用途で幅広く利用されている。
紫外線硬化型樹脂組成物の紫外線照射による硬化は、いいかえれば紫外線が到達しない部位は硬化が不十分となる事を示す。このことから、紫外線硬化型樹脂組成物へのフィラーの添加は多く行われておらず、フィラーが添加されていたとしても添加量が少ないか、若しくは硬化厚みが薄くてもよい分野に限られていた。また、一般的なフィラーの添加は、硬化性を著しく阻害することが判っていた。
【００１１】
本願発明の一形態では、フィラーとして、合成石英を原料とするものを用いる。これにより、前記フィラーを含有する樹脂被覆層を、その硬化性を維持したまま、低収縮率で、ヤング率が高いものとするができた。そして、前記フィラーを含有する樹脂被覆層を、その硬化性を維持したまま、低収縮率でヤング率が高いものとしたことにより、樹脂破断伸び、心線透明性、及び側圧特性の高い光ファイバ心線を提供するができた。
上記の作用、特に硬化性の維持の作用としては、以下のことが推測される。
フィラーとして、合成石英を原料とするものを用いることにより、紫外線硬化型樹脂組成物の硬化のために紫外線照射を行っても、照射した紫外線が前記フィラーに吸収されたり、遮られたりすることがなく、適度に透過し、場合によっては、適度に散乱する。これにより、紫外線硬化型樹脂組成物の成型体全体へ紫外線が十分到達する。
【００１２】
（２）前記光ファイバ心線の１例としては、前記ガラスファイバを１本のみ有し、前記樹脂被覆層が複数層である、所謂、単心の光ファイバ心線がある。
（３）前記光ファイバ心線の他の１例としては、前記ガラスファイバに被覆がなされた光ファイバが複数本並列に配置され、前記樹脂被覆層の最外層が前記複数本の光ファイバを一括して連結する被覆層である、所謂、光ファイバテープ心線がある。
【００１３】
（４）前記フィラーは分散媒により分散されたものであることが好ましい。前記フィラーが分散媒で分散されていることにより、樹脂被覆層を形成するための紫外線硬化型樹脂組成物中において前記フィラーが均一に分散され、また、前記紫外線硬化型樹脂組成物中の他の成分との混合分散性も良好になるためと推定される。
【００１４】
（５）前記フィラーを含有する層の樹脂は、熱機械分析（ＴＭＡ：thermomechanical analysis）による常温〜低温（−５０〜５０℃）線膨張率が１．２×１０−４／℃以下であることが好ましい。前記フィラーを含有する層の樹脂が、ＴＭＡによる常温〜低温（−５０〜５０℃）線膨張率が１．２×１０−４／℃以下であることにより、−５０〜５０℃のヒートサイクル前後での波長が１５５０ｎｍの光の伝送損失の変化が０．５ｄＢ／ｋｍ以下となり、好ましい。
【００１５】
［本願発明の実施形態の詳細］
以下、本発明の実施形態について、図１及び図２を参照して詳細に説明する。
図１は、本発明の一形態である光ファイバ心線の一例を示す概略断面図である。
光ファイバ心線１０は、１本の石英ガラスからなるガラスファイバ１３の外周に、紫外線硬化型樹脂組成物により形成された内層１４と外層１５を含む樹脂被覆層１６を有する、所謂、単心の光ファイバ心線である。なおガラスファイバ１３は、コア部１１とクラッド部１２とからなる。例えば、コア部１１にはゲルマニウムを添加した石英を用いることができ、クラッド部１２には純石英、或いはフッ素が添加された石英を用いることができる。
【００１６】
図１において、例えば、ガラスファイバ１３の径（Ｄ２）は１２５μｍ程度である。またコア部１１の径（Ｄ１）は７〜１５μｍ程度であることが好ましい。樹脂被覆層１６は内層１４と外層１５の二層からなり、内層１４の厚さは１２〜４５μｍである。合成石英を原料とするフィラーを含有する層は外層１５である。
【００１７】
図２は、本発明の他の一形態である光ファイバテープ心線の一例を示す概略断面図である。
光ファイバテープ心線２０は、複数本並列に配置された、ガラスファイバ１３と、前記複数本のガラスファイバ１３を一括して連結する被覆層（以下、連結被覆層とも称する）２２とを有する。
図２においては、連結被覆層２２が合成石英を原料とするフィラーを含有する層である。また図２においては、複数本のガラスファイバ１３は、其々、樹脂被覆層２６で被覆し単心の光ファイバ心線２１とされている。これらの複数本の光ファイバ心線２１が連結被覆層２２にて一体化されている。
【００１８】
このような光ファイバテープ心線２０は、先ず、単心の光ファイバ心線が複数本相互に並列に配置された状態で塗布装置に搬送される。塗布装置に接続された加圧タンクには、一括連結被覆層２２形成用の合成石英を原料とするフィラーを含有する紫外線硬化型樹脂組成物が収容されている。加圧タンクから塗布装置に紫外線硬化型樹脂組成物が供給されて光ファイバ心線に塗布される。さらに、塗布装置の下流側に設けられた硬化装置において、光ファイバ心線の周囲に塗布した紫外線硬化型樹脂組成物に紫外線を照射し、当該紫外線硬化型樹脂組成物を硬化させる。これによって、連結被覆層２２が形成されて本実施形態の光ファイバテープ心線２０が得られる。
【００１９】
本発明の実施形態の光ファイバ心線１０または光ファイバテープ心線２０を、−５０℃に２時間置き１時間かけて５０℃にし、５０℃に２時間置き１時間かけて−５０℃にするヒートサイクル（−５０℃〜５０℃）の前後で波長が１５５０ｎｍの光の伝送損失の変化を測定した場合、０．５ｄＢ／ｋｍ未満であることが好ましい。
光ファイバ心線１０または光ファイバテープ心線２０のヒートサイクル（−５０℃〜５０℃）の前後で伝送損失の変化と、前記フィラーを含有する層の樹脂の、ＴＭＡによる常温〜低温（−５０〜５０℃）線膨張率との関係を検討した。その結果、前記伝送損失の変化が０．５ｄＢ／ｋｍ未満になる、フィラーを含有する層の樹脂の線膨張率は、１．２×１０−４／℃以下であることがわかった。被覆層の線膨張率はフィラーの含有量や分散のさせ方により調整できる。
【００２０】
（合成石英を原料とするフィラー）
本発明の実施形態で使用する合成石英を原料とするフィラーと、合成石英をフィラーとして適度な粒子サイズに粉砕等して製造したもの等が挙げられる。また前記フィラーは、本発明の効果を損なわない範囲において、合成石英以外の成分からなるものを微量に含んでいても良い。
前記フィラーは、樹脂被覆層を形成するための紫外線硬化型樹脂組成物に直接、添加、分散しても良いが、その前に、一般的な手法により分散処理を行うことが好ましい。一般的な手法の分散処理としては、特に限定されないが、分散媒により分散する等の手法が簡易で且つ効率的である。前記分散媒としては、特に限定されないが、ＥＯ変性ビスフェノールＡジアクリレート、ポリエチレングリコールジアクリレート、ＰＯ変性ビスフェノールＡジアクリレート、ポリプロピレングリコールジアクリレート、ポリテトラメチレングリコールジアクリレート等が挙げられる。
【００２１】
前記フィラーの大きさとしては、その平均粒子径が、５００ｎｍ以下であり、４５０ｎｍ以下であることが好ましく、４００ｎｍ以下であることがより好ましい。なお、この場合、１次粒子径は、例えば、顕微鏡観察や画像解析、光散乱法によって測定される。
前記フィラーを含有する層における前記フィラーの含有量は、０．２５〜５０質量％であり、０．５〜２５．０質量％が好ましく、１．０〜１０．０質量％がより好ましい。
【００２２】
（ベース樹脂）
本発明の実施形態において、前記フィラーを含有する層及び前記フィラーを含有しない層を形成するための紫外線硬化型樹脂組成物は、ベース樹脂を含有する。
ベース樹脂としては、紫外線硬化性を有するものであれば特に制限はされないが、例えば、オリゴマー、モノマー、光開始剤、シランカップリング剤を含有するものが好ましい。
【００２３】
前記オリゴマーとしては、ウレタンアクリレート、エポキシアクリレート、或いはそれらの混合系が挙げられる。
【００２４】
前記ウレタンアクリレートとしては、ポリオール化合物、ポリイソシアネート化合物、水酸基含有アクリレート化合物を反応させて得られるものが挙げられる。
ポリオール化合物としては、ポリテトラメチレングリコール、ポリプロピレングリコール、ビスフェノールＡ・エチレンオキサイド付加ジオールなどが挙げられる。ポリイソシアネート化合物としては、２，４−トリレンジイソシアネート、２，６−トリレンジイソシアネート、イソホロンジイソシアネートなどが挙げられる。水酸基含有アクリレート化合物としては、２−ヒドロキシアクリレート、２−ヒドロキシエチルアクリレート、２−ヒドロキシブチルアクリレート、１，６−ヘキサンジオールモノアクリレート、ペンタエリスリトールトリアクリレート、２−ヒドロキシプロピルアクリレート、トリプロピレングリコールジアクリレートなどが挙げられる。
【００２５】
前記モノマーとしては、環状構造を有するＮ−ビニルモノマー、例えばＮ−ビニルピロリドン、Ｎ−ビニルカプロラクタム、アクリロイルモルフォリンが挙げられる。これらのモノマーを含むと硬化速度が向上するので好ましい。この他、イソボルニルアクリレート、トリシクロデカニルアクリレート、ベンジルアクリレート、ジシクロペンタニルアクレート、２−ヒドロキシエチルアクリレート、フェノキシエチルアクリレート、ポリプロピレングリコールモノアクリレートなどの単官能モノマーや、ポリエチレングリコールジアクリレート、トリシクロデカンジイルジメチレンジアクリレートまたはビスフェノールＡ・エチレンオキサイド付加ジオールジアクリレートなどの多官能モノマーが用いられる。
【００２６】
前記光開始剤としては、１−ヒドロキシシクロヘキシルフェニルケトン、２，２−ジメトキシ−２−フェニルアセトフェノン、１−（４−イソプロピルフェニル）−２−ヒドロキシ−２−メチルプロパン−１−オン、２，４，４−トリメチルペンチルホスフィンオキサイド、２，４，４−トリメチルベンゾイルジフェニルフォスフィノキサイド、２−メチル−１−［４−（メチルチオ）フェニル］−２−モルホリノ−プロパン−１−オン（イルガキュア９０７、チバスペシアリティケミカルズ社製）、２，４，６−トリメチルベンゾイルジフェニルホスフィンオキシド（ルシリンＴＰＯ、ＢＡＳＦ社製）等が挙げられる。また、酸化防止剤、光増感剤などが添加されていても良い。
前記シランカップリング剤としては、γ−メルカプトプロピルトリメトキシシラン等が挙げられる。
【実施例】
【００２７】
以下、本発明に係る実施例及び比較例を用いた評価試験の結果を示し、本発明を更に詳細に説明する。なお、本発明はこれら実施例に限定されるものではない。
【００２８】
［光ファイバ心線１０の作製］
ガラスファイバ１３は、石英を主成分とするコア径（Ｄ１）が８μｍ、クラッド径（Ｄ２）が１２５μｍのもの（比屈折率差Δｎは１．０％）を使用した。そして、該ガラスファイバ１３の外周面に、前記した方法に準じて、下記の紫外線硬化性樹脂組成物を硬化させてなる被覆層１６を二層（内層１４と外層１５）被覆して、内層１４の外径が１８０μｍ、外層１５の外径（Ｄ３）が２５０μｍとなる光ファイバ心線１０を作製した。
【００２９】
［内層１４形成用の紫外線硬化型樹脂組成物］
２−ヒドロキシエチルアクリレート、２，４−トリレンジイソシアネート、ポリプロピレングリコールから合成された重合性オリゴマー                            ６０質量％
Ｎ−ビニルピロリドン                                                    ７質量％
イソボルニルアクリレート                                              １５質量％
イソステアリルアクリレート                                            １５質量％
２，４，４−トリメチルベンゾイルジフェニルフォスフィノキサイド          ２質量％
γ−メルカプトプロピルトリメトキシシラン                                １質量％
【００３０】
［外層１５形成用の紫外線硬化型樹脂組成物］
下記組成からなるベース樹脂１の１００質量部に対して、光開始剤である２，４，４−トリメチルベンゾイルジフェニルフォスフィノキサイドを２．５質量部と、フィラーの種類、粒径範囲及び添加量、並びに分散媒の添加量が下記表１に記載の条件になるように配合した。
なお、「フィラー分散」において、「事前」とは、フィラーを予め分散媒に分散させた分散液としてから、ベース樹脂１等と配合したことを意味し、「直接」とは、フィラーと分散媒とで分散液を調製することなく、別個にベース樹脂１等と配合したことを意味する。
また、分散媒としては、ＥＯ変性ビスフェノールＡジアクリレートである新中村化学工業製Ａ−ＢＰＥ−３０（ＥＯ変性数３０）を用いた。
【００３１】
〔ベース樹脂１〕
２−ヒドロキシエチルアクリレート、２，４−トリレンジイソシアネート、ジオール型ポリプロピレングリコールから合成された重合性オリゴマー                  ５５質量％
アクリル酸イソボルニル                                                １３質量％
Ｎ−ビニルカプロラクタム                                              １５質量％
トリプロピレングリコールジアクリレート                                １５質量％
２，４，４−トリメチルベンゾイルジフェニルフォスフィノキサイド          ２質量％
【００３２】
［光ファイバ心線１０の評価］
作製した光ファイバ心線について、以下の評価試験（線膨張率、側圧特性、外層１５の硬化性）を行った。結果を下記表１に示す。
【００３３】
（線膨張率評価方法）
熱機械分析（ＴＭＡ：thermomechanical analysis）により、光ファイバ心線の最外層になる樹脂組成物の−５０〜５０℃の線膨張率を測定した（フィルム試験）。
さらに、光ファイバ心線を−５０℃に２時間置き１時間かけて５０℃にし、５０℃に２時間置き１時間かけて−５０℃にするヒートサイクル（−５０℃〜５０℃）の前後で光ファイバ心線を伝搬する波長が１５５０ｎｍの光信号の伝送損失の変化を測定した。伝送損失の変化が０．５ｄＢ／ｋｍ以上ならＮＧとした。
光ファイバの最外層になる樹脂（フィルム状態）の線膨張率と伝送損失の変化との関係をみると線膨張率が１．２×１０−４／℃以下なら伝送損失の変化が０．５ｄＢ／ｋｍより小さくＯＫであった。
【００３４】
（側圧特性評価方法）
サンドペーパーで表面を被覆した２８０ｍｍ径のボビンに、被試験光ファイバ心線１０を８０ｇの張力で単層状に巻き付け、ＯＴＤＲ（Optical Time Domain Reflectometer）法により損失を測定した。
なお、被試験光ファイバ心線１０は、Ｇ６５２に準拠するシングルモード光ファイバで、ＭＦＤ（モードフィールド径）が１０．４μｍのものを使用した。
測定した損失を用いて、
式：Δα（ｄＢ／ｋｍ）＝損失（サンドペーパー有り）−損失（サンドペーパー無し）
より算出したΔαについて、以下の基準で評価した。ＡとＢを合格とした。
（評価基準）
Δα≦０．１ｄＢ／ｋｍ：Ａ
０．１ｄＢ／ｋｍ＜Δα＜０．５ｄＢ／ｋｍ：Ｂ
Δα≧０．５ｄＢ／ｋｍ：Ｃ
【００３５】
（硬化性評価方法）
外層１５形成用の紫外線硬化型樹脂組成物を用い、それぞれ３０ｍＪ／ｃｍ２と３００ｍＪ／ｃｍ２の紫外線照射量で樹脂硬化シートを作成し、ＪＩＳ  K７１６２の試験片１Aの形状、厚さは１００μｍとした。作成したそれぞれの樹脂硬化シートの弾性率を測定し、３０ｍＪ／ｃｍ２の紫外線照射量で硬化した樹脂硬化シートの弾性率と３００ｍＪ／ｃｍ２の紫外線照射量で硬化した樹脂硬化シートの弾性率の比を算出した。その比が０．８０未満をＢ、０．８０以上をＡと評価した。
【００３６】
（総合評価）
側圧特性の評価結果がＡまたはＢで、かつ、硬化性の評価結果がＡのものを良好とした。
なお、下記表１中、Ｎｏ．１〜４が実施例で、Ｎｏ．５〜９が比較例である。
【００３７】
【表１】
2014219550.tif 000003
【００３８】
上記結果より、外層１５に、特定の粒径範囲の合成石英を原料とするフィラーを特定の範囲量含むことにより、側圧特性、線膨張率、硬化性が共に良好であることが確認された。
一方、外層１５に、合成石英を原料とするフィラーを含まないもの、特定の粒径範囲外の合成石英フィラーを含むもの、合成石英フィラーの含有量が特定の範囲外のものは、側圧特性、線膨張率、硬化性の全てを良好にすることができなかった。
なお、Ｎｏ．８は、外層１５が硬化しなかったので、側圧特性の評価ができなかった。
【００３９】
［光ファイバテープ心線２０の作製］
前述の「外層１５形成用紫外線硬化型樹脂組成物」として、フィラーと分散媒とを含まないものを用いた以外は、前述の「光ファイバ心線１０の作製」と同様の条件で、光ファイバテープ心線２０に用いる、単心の光ファイバ心線２１を作製した。光ファイバテープに用いる心線は、前記光ファイバ心線２１に着色インクを塗布硬化したものを用いた。
上記の通り作製した光ファイバ心線２１の４本を光ファイバ繰り出し用サプライの４個のリールに巻回し、集線装置、塗布装置、硬化装置へと順次移送した。塗布装置にてこれらの光ファイバ心線に下記組成の紫外線硬化型樹脂組成物Ａを塗布した。硬化装置にて紫外線を照射して紫外線硬化型樹脂組成物Ａを硬化させて連結被覆層２２を形成した。これにより、図２に示す４心型光ファイバテープ心線２０を得た。なお、硬化装置を通過させるときの光ファイバ心線２１の線速は６００ｍ／分とした。
【００４０】
〔紫外線硬化型樹脂組成物Ａ〕
下記組成からなるベース樹脂２の１００質量部に対して、合成石英フィラーの粒径範囲及び添加量、並びに分散媒の添加量が下記表２に記載の条件になるように配合した。
なお、「フィラー分散」において、「事前」及び「直接」の意味は、前述と同様である。
また、分散媒としては、ＥＯ変性ビスフェノールＡジアクリレートである新中村化学工業製Ａ−ＢＰＥ−３０（ＥＯ編成数３０）を用いた。
【００４１】
〔ベース樹脂２〕
ビスフェノールＡ・エチレンオキサイド付加ジオール１ｍｏｌ、トリレンジイソシアネート２ｍｏｌ及びヒドロキシエチルアクリレート２ｍｏｌを反応させて得られるウレタンアクリレート
１８質量部
ポリプロピレングリコール１ｍｏｌ、トリレンジイソシアネート２ｍｏｌ及びヒドロキシエチルアクリレート２ｍｏｌを反応させて得られるウレタンアクリレート
３０質量部
トリレンジイソシアネート１ｍｏｌ及びヒドロキシエチルアクリレート２ｍｏｌを反応させて得られるウレタンアクリレート
１０質量部
トリシクロデカンジアクリレート                                        １５質量部
Ｎ−ビニルピロリドン                                                  １０質量部
イソボニルアクリレート                                                １０質量部
ビスフェノールＡ・エチレンオキサイド付加ジオールジアクリレート
５質量部
２−メチル−１−［４−（メチルチオ）フェニル］−２−モルホリノ−プロパン−１−オン（イルガキュア９０７、チバスペシアリティケミカルズ社製）
０．７質量部
２，４，６−トリメチルベンゾイルジフェニルホスフィンオキシド（ルシリンＴＰＯ、ＢＡＳＦ社製）
１．３質量部
【００４２】
［光ファイバテープ心線２０の評価］
作製した光ファイバテープ心線２０について、前述の光ファイバ心線１０と同様の評価試験（線膨張率、側圧特性、連結被覆層２２の硬化性）を行った。結果を下記表２に示す。
なお、下記表２中、Ｎｏ．１１〜１２が実施例で、Ｎｏ．１３が比較例である。
【００４３】
【表２】
2014219550.tif 000004
【００４４】
上記結果より、連結被覆層２２に、特定の粒径範囲の合成石英フィラーを特定の範囲量含むことにより、側圧特性、線膨張率、硬化性が共に良好であることが確認された。
一方、連結被覆層２２に、合成石英フィラーを含まないものは、側圧特性、線膨張率、硬化性の全てを良好にすることができなかった。
【符号の説明】
【００４５】
１０，２１  光ファイバ心線
１１  コア部
１２  クラッド部
１３  ガラスファイバ
１４  内層
１５  外層
１６，２６  樹脂被覆層
２０  光ファイバテープ心線
２２  連結被覆層
【図１】
2014219550.tif 000005
【図２】
2014219550.tif 000006